(57)【要約】【課題】遮断器接点において、開閉によるアーク熱を従来の遮断器用接点よりも効率よく逃がすことにより、遮断器用接点の消耗を低減する。【解決手段】遮断器用接点の耐熱性部材（たとえばＣｕ−Ｗ材のチップ）の構造を薄いカップ状の構造とし、熱伝導性の高いシャンク部（例えばＣｕ材）と一体化することにより、アーク発生時の熱を効率よく逃がすことができる。薄いカップはシャンク部にタングステンスケルトンを溶射し、そのスケルトンにＣｕを溶浸させる方法や、カップ部形成用治具にタングステンスケルトンを溶射し、そこにＣｕを埋設固着と同時に溶浸する方法などで実現する。【選択図】図２
2014007041.tif 000002
【特許請求の範囲】
【請求項１】
遮断器用接点部材であって、
遮断器開閉の際にアークが発生するチップ部と、
チップ部への導電通路でありチップ部を保持するシャンク部を有し、
前記チップ部はＣｕ−Ｗ複合材料、Ｃｕ−ＷＣ複合材料を主とする材料のいずれかからなり、
前記シャンク部は純銅または高銅合金のいずれかからなり、
前記シャンク部の先端に前記チップ部が直接接合しており、
前記チップ部の形状がカップ状または壺状の膜形状を有している遮断器用接点部材。
【請求項２】
前記カップ状または壺状のチップ部の最大厚さが０．３〜３ｍｍの範囲にある請求項１に記載の遮断器用接点部材。
【請求項３】
遮断器開閉の際にアークが発生するチップ部と、
チップ部への導電通路でありチップ部を保持するシャンク部を有し、
前記シャンク部の先端に前記チップ部に直接接合しており、
前記チップ部はＣｕ−Ｗ複合材料、Ｃｕ−ＷＣ複合材料を主とする材料のいずれかからなり、
前記シャンク部は純銅または高銅合金のいずれかからなり、
前記シャンク部の先端に前記チップ部が直接接合しており、前記チップ部の形状がカップ状または壺状の膜形状を有する遮断器用接点部材の製造方法であって、
遮断器用接点素材からチップ部形状を欠いたシャンク部を製造する工程と、
シャンク部上にチップ部を溶射法にて、
タングステンまたはタングステンカーバイドと、
純銅または高銅合金を必ず含む純銅、高銅合金、ホウ素、ホウ酸、希土類酸化物、ホウ酸化物、鉄族金属のうち１種または２種以上を
溶射してカップ形状または壺形状を形成する工程
とを含む遮断器用接点部材の製造方法。
【請求項４】
請求項３の工程後に、
非酸化雰囲気中で銅の融点以上に昇温する工程をさらに有する
請求項３に記載の遮断器用接点部材の製造方法。
【請求項５】
遮断器開閉の際にアークが発生するチップ部と、
チップ部への導電通路でありチップ部を保持するシャンク部を有し、
前記シャンク部の先端に前記チップ部が直接接合しており、
前記チップ部はＣｕ−Ｗ複合材料、Ｃｕ−ＷＣ複合材料を主とする材料のいずれかからなり、
前記シャンク部は純銅または高銅合金のいずれかからなり、
前記シャンク部の先端に前記チップ部に直接接合しており、前記チップ部の形状がカップ状または壺状の膜形状を有する遮断器用接点部材の製造方法であって、
遮断器用接点からチップ部形状を欠いたシャンク部を製造する工程と、
前記シャンク部上にカップ形状または壺状の多孔質層を
タングステンのみ、
または、タングステンカーバイドのみ、
または、タングステンに加えてホウ素、ホウ酸、希土類酸化物、ホウ酸化物、鉄族金属のいずれか１種以上、
または、タングステンカーバイドに加えてホウ素、ホウ酸、希土類酸化物、ホウ酸化物、鉄族金属のいずれか１種以上を
溶射法にて形成する工程と、
前記多孔質体に銅または高銅合金を溶浸する工程
とを含む遮断器用接点部材の製造方法。
【請求項６】
遮断器開閉の際にアークが発生するチップ部と、
チップ部への導電通路でありチップ部を保持するシャンク部を有し、
前記シャンク部の先端に前記チップ部が一体的に接合しており、
前記チップ部はＣｕ−Ｗ複合材料、Ｃｕ−ＷＣ複合材料を主とする材料のいずれかからなり、
前記シャンク部は純銅または高銅合金のいずれかからなり、
前記シャンク部の先端に前記チップ部が一体的に直接接合しており、前記チップ部の形状がカップ状または壺状の膜形状を有する遮断器用接点部材の製造方法であって、
遮断器接点用部材形状の内面を持つ成形用型の先端部に
タングステンのみ、またはタングステンカーバイドのみ、
または、タングステンに加えてホウ素、ホウ酸、希土類酸化物、ホウ酸化物、鉄族金属のいずれか１種以上、
または、タングステンカーバイドに加えてホウ素、ホウ酸、希土類酸化物、ホウ酸化物、鉄族金属のいずれか１種以上
を溶射して多孔質層を形成する工程と、
前記多孔質層に純銅または高銅合金を溶浸し、かつ、溶浸残部の純銅または高銅合金でシャンクの形状を鋳造する工程、
とを含む遮断器用接点部材の製造方法。
【発明の詳細な説明】
【技術分野】
【０００１】
本発明は、遮断器に使用する電気接点材料に関する。また、その製造方法に関する。前記遮断器用接点は電気回路の遮断器に使用する。
【背景技術】
【０００２】
送配電や受配電網などの高圧大電流回路に使用する遮断器には、ＷとＣｕの複合材料、ＷＣとＣｕの複合材料を用いた電気接点などが数多くの提案されている。
【０００３】
大電流の開閉時には、開閉する二つの電気接点間にアーク（電弧）が生じる。
【０００４】
そのために、特に大電流を開閉する装置は、電気接点を大きく２対備えている。うち１対は主な導電経路であるメインコンタクト、もう１対はアーク処理を行なうアークコンタクト（アーク接点ともいう）として役割分担をしている。導通時に、電流は主としてメインコンタクトを通して流れるが、遮断の際にはメインコンタクトはアークコンタクトより先だって遮断し、アークコンタクトのみに通電する状態とする。この状態から通電を遮断する際にアークコンタクトの両接点間にアークが発生する。電流接続の際はこの逆の過程とし、やはりアークはアークコンタクト間に発生する。こうすることで、メインコンタクトにはアークが発生せず、アークの発生はアークコンタクトのみに起る。このような構造とすることにより、アークコンタクトを比較的取替え容易な構造とし、一方メインコンタクトはアークの影響を考えず導電性を追及した材質を選定することができる。
【０００５】
いったん接点の開閉により生じたアークは、消弧までには時間がかかる。アークの両端となる接点部分は、消弧までの間に連続的に高熱にさらされる。この現象は、装置内をアークが消失しやすい雰囲気（例えばＳＦ６ガス中）で満たしても解決されていない。
【０００６】
アークコンタクトに用いる接点材料は良導体の必要がある。それに加えて、電気接点はアークによって溶融・蒸発しにくい材料を用いる必要がある。単一素材を用いての前記問題の解決は難しい。そこで、良導体と高融点・高沸点の材料を組み合わせたＣｕ−Ｗ材料、Ｃｕ−ＷＣ材料がその用途に主に用いられている。
【０００７】
これらの遮断器用のアークコンタクト用の第１の接点は、図１Ａに示すような、柱状部の端部に略半球状の先端部を有する構造のものが多い。この接点は、図１Ｂに示すような、入り口の部分がやや細く、奥がやや太い壺状の先端部を複数もち、長さ方向に複数のスリットを有する構造を有する第２の接点と対になる。第２の接点Ｂは設けたスリットにより、円筒の側面は径方向に開閉が可能である。いずれも先端および近傍には、アークが集中しやすいとがった部分や、段差部分やエッジが表面に現れないように滑らかな面で構成されている。
【０００８】
通電している状態では、前記第１の接点Ａの少なくとも先端部が、前記第２の接点Ｂ中に挿入されている。第２の接点のカップ側面は、挿入された接点先端により弾性変形で広がった状態である。
【０００９】
この状態から、前記第１の接点Ａを引き抜くことにより電流を遮断する。なお、この際には既にメインコンタクト６は開離している（既に遮断している）。このとき、第１の接点と第２の接点間には連続してアークが発生する。アークは、両接点に高熱を与え、接点表面の物質を溶融、蒸発させる。この際に、特定の箇所のみに溶解、蒸発が発生すると、接点は形状を保持できずに、使用できなくなる。
【００１０】
第１の接点Ａは柱状部の端部に略半球部を、第２の接点Ｂはスリットにより分けられた複数の先端が丸められた棒状の先端部を有することにより、特定の箇所のみの溶解、蒸発を防ぐ。なるべく多くの箇所からランダムにアークを発生させることで、接点の損傷を小さく、分散できる。このことは接点の寿命向上に寄与する。
【００１１】
以上に柱状部の端部に略半球状の先端部を有する接点を「第１の接点」、円筒状の形状で、長さ方向に複数のスリットを有する接点を「第２の接点」として説明したが、電流の向きに対してはいずれも陽極および陰極となることもある。また、電流遮断の際に動く側を可動接点、動かない側を固定接点と呼ぶこともあるが、いずれが第１の接点、第２の接点となってもかまわない。
【００１２】
第１の接点のアーク発生は、略半球状の先端部、および、前記先端部と連続する柱状部に集中する。アークの分布は、略半球状の先端部を中心として、図１Ａの１に示すように棒状の先端に略半球部を有する弾丸状の範囲となる。また図１Ｂの１のように入り口の部分がやや細く、奥がやや太い壺状の範囲となる。接点のアークに晒される部分に求められる主な特性は耐熱性であり、それ以外の部分は低い電気抵抗率である。以下、このアークが集中する部分を「チップ部」（１）、それ以外の部分を「シャンク部」（２）と表記する。
【００１３】
そのために、第１の接点は図１に示すように、アークに集中して晒されるチップ部はＣｕ−Ｗ複合材料で、そうでないシャンク部は銅および銅合金で製作する。
【００１４】
Ｃｕ−Ｗ複合材料はＷの働きで溶融、蒸発が極めて少ない。銅および銅合金は、電気抵抗率が極めて低い上に、安価である。
【００１５】
チップ部１とシャンク部２は別の材質であるために、通常はそれぞれを独立して製造し、その後に一体化する。
【００１６】
一体化の方法は、一例として両者を摩擦圧接、鋳包み接合、ろう付による一体化等が挙げられる。
【００１７】
現在の問題点としては、以下のことが挙げられる。
【００１８】
まず、チップ部１はＣｕ−Ｗ複合材料等からなるが、それらはレアメタルであるタングステンを使っており、使用量は少ないほうがよい。また、タングステンのスケルトン（連続した開気孔を有する多孔質焼結体）製造、銅の溶浸の工程を有しており、その後にシャンク部との一体化、一体化後の切削加工が必要であり、製造費用が高いという問題もある。
【００１９】
よって、タングステンの使用量を削減し、チップ部表面の熱を効率よく拡散し、さらに製造を簡易化する技術が要求されている。
【００２０】
以上はシャンク部２が銅、チップ部１がＣｕ−Ｗ複合材料の場合について説明した。このシャンク部の銅を純銅、銅合金や高銅合金（銅を９６％以上含み、他の合金系に属さない銅材料）などとした場合も同様である。また、チップ部のＣｕ−Ｗ複合材料をＣｕ−ＷＣ複合材料とした場合も同様の問題を有する。
【００２１】
引用文献１には代表的な遮断器用接点が示されている。この文献に記載のように、最もアークが発生して高熱に晒される接点部分にはＣｕ、Ａｇ、Ａｕから選ばれる高導電材と、Ｗ、Ｍｏ、Ｃｒの耐弧成分とを組み合わせた材料が使用されている。
【００２２】
引用文献２には銅とタングステンからなるチップ部の先端付近にスリットを設け、そのスリットに銅などのチップ部材料よりも熱伝導率の高い導電部材を充填する技術が示されている。この方法は、チップ部表面から繋がる高い熱伝導率の材料のために、チップ部表面付近の温度を下げる効果が期待できる。一方で、この方法はタングステンの使用量を減らすことができない上に、銅のような高い熱伝導率を有する材料が直接アークに晒されるために、早期にスリット部が蒸発して使用できないという問題点を有する。
【００２３】
引用文献３にはチップ部を傾斜材料とする技術が示されている。チップ部表面に近い部分を耐アーク性の高い材料、シャンク部に近い部分をシャンク部の材質と同様とし、その間を傾斜材料とする構造が開示されている。この構造とすることにより、チップ部表面の蒸発量は抑えることができ、熱伝導率を従来の遮断器用接点よりも上げることができる。
しかしながら、この構造は直接アークが接触しないチップ部の内部にも耐弧成分を多く含む部分が生じ、タングステンの使用量の削減には効果がない。また、シャンクと近い部分は表面にも殆どシャンク部と変わらない組成が露出するために、チップ部先端以外にも予測できない消耗が起りやすい。さらに、傾斜材料とする構造を示しているが、その構造を実現するための製造手段については記載されていない。
【先行技術文献】
【特許文献】
【００２４】
【特許文献１】特開２００２−１６１３２７号公報
【特許文献２】特開２００８−２０４７８７号公報
【特許文献３】特開平０５−００２９５０号公報
【発明の概要】
【発明が解決しようとする課題】
【００２５】
本発明の課題は、遮断器用接点の消耗および蒸発を抑制して、長寿命および交換頻度の低減を実現することである。
【００２６】
また、本発明の課題は、タングステンなどのレアメタルの使用量を減らすことである。
【００２７】
また、本発明の課題は、遮断器用接点の構造および製造方法を簡易化することである。
【課題を解決するための手段】
【００２８】
本発明者らは上記の課題に対策を施した。
【００２９】
本発明は従来弾丸状であったチップ部（図１の１）の形状を改め、図２（Ｃ）の１に示すようにチップ部形状を薄いカップ状、および、図８（Ｑ）に示すような入り口の部分がやや細く、奥がやや太い壺状とした。チップ部１は、弾丸状の形状全てにＣｕ−Ｗ複合材料のような溶融、蒸発しにくい材用を使用する必要はなく、使用期間に表面およびその近傍にシャンク材料が露出していなければ十分である。この場合に必要となるチップ部１の厚さは、最低０．１ｍｍ以上、好ましくは０．３ｍｍ以上、最大でも３ｍｍ程度である。これらの厚さ、遮断器用接点の大きさや使用頻度によって若干は変化する。
【００３０】
シャンク部に求められる特性は高い熱伝導性である。例えば純銅であれば熱伝導率は４０１（Ｗ・ｍ／Ｋ）と極めて高い。シャンク部の熱伝導率は、アーク発生時のチップ表面の温度に影響を与える。
【００３１】
アーク発生時に生じる熱は、チップ部表面からシャンク部に伝導して放熱する。チップ部は第一にアーク熱による蒸発が少ないタングステンを使用する必要があるために、純銅のような高熱伝導材料を用いることができない。
【００３２】
チップ部表面の蒸発による消耗を抑えるためには、チップ部の熱をシャンクに効率よく逃がす必要がある。前述のようにチップ部の熱伝導率は、シャンクの熱伝導率よりも低いために、チップ表面からシャンク部までの長さを短く、つまりチップの厚さを薄くするほうが放熱上都合がよい。
【００３３】
また、前述の様にチップ部１の材料はタングステンなどのレアメタルを使用する必要がある。レアメタルの使用は、性能を保てる限り少なくするほうが望ましい。
【００３４】
本発明者らは、実際の使用時にアークが発生して高温状態になる部分、およびその近傍のみをＣｕ−Ｗ複合材料、またはＣｕ−ＷＣ複合材料のチップ部、残部を純銅またはクロム胴などの高銅合金（銅を９６％以上含み他の合金系に属さない合金）のシャンク部２からなる遮断器用接点を提案する。
【００３５】
前記Ｃｕ−Ｗ複合材料、Ｃｕ−ＷＣ複合材料には、さらに、アークの発生を拡散する役割を持つホウ素、ホウ酸、ホウ酸化物、希土類酸化物など添加物を加えることも可能である。特に適しているのは０．２〜８質量％のＬａＢＯ３やＳｒＢ２Ｏ４のホウ酸化物である。同時に、鉄族金属を０．０１〜０．５質量％添加すると、チップ部の気孔が生じにくくなる。鉄族金属はＦｅ、Ｎｉ、Ｃｏのうちの１種以上をさす。
【００３６】
薄いカップ状のチップ部分の厚さは図２（Ｃ）に示すように一定でよいが、図２（Ｄ）に示すように、必ずしも一定である必要は無い。例えば、アークが最も発生しやすい箇所と、先端略球状部から距離が離れた箇所についてはアークによる溶融、蒸発の量が異なるからである。そのために、カップ形状の先端略球状部から裾の部分に徐々に厚さを薄くした形状も適している。また、図２（Ｅ）に示すように、チップ部１であるカップの裾の部分が、有意な段差を必ずしも有する必要はない。チップ部を入り口の部分がやや細く、奥がやや太い壺状とした場合も同様である。この壺状の形状とは、食虫植物であるウツボカズラ状であり、図１中接点Ｂのチップ部１の形状の表面およびその近傍の形状を指す。シャンク部からつながる壺の内部は、チップ部を除きシャンク部が占める形状である。図８にチップ部（着色部１）の外観模式図（Ｐ）と、断面模式図（Ｑ）を示す。
【００３７】
本明細書および請求の範囲にてシャンク部とチップ部を「直接」接合と表記しているが、これは例えばろう材などの、チップ部ともシャンク部とも組成の違う層がその界面に存在せずに接合していることを示す。
【００３８】
また、チップ部の組成は全体を均一としてもよいし、傾斜機能材料で構成することもできる。前述のように、チップ部表面はアークにより蒸発しにくい特性が必要であるが、内部は熱伝導率の高い材料が好ましい。
【００３９】
チップ部表面をタングステン割合が大きいＣｕ−Ｗ複合材料とし、内部に向かうほどＣｕの比率を高くする傾斜機能材料とすることで、チップ部からシャンク部への熱移動が速やかに行なえ、その結果チップ部表面のＣｕ−Ｗ複合材料の蒸発が抑えられる。
【００４０】
これらの現象は、チップ部の材質をＣｕ−ＷＣ複合材料とした場合でも同様の傾向を示す。
【００４１】
本発明に示すように、チップ部を薄いカップ形状とすることにより、チップ部表面の温度がどの程度下がるかについては、非常に高温かつ高圧下であるために、現実には測定が不可能である。
【００４２】
そこで、ＦＥＭ（有限要素法）による計算解析により、図１の１に示すような弾丸状のチップ部の場合と、チップ部の厚さを変えてシミュレーションを行なった。
【００４３】
計算に用いた主な値を以下に示す。
【００４４】
チップ部：材質  Ｃｕ（５０体積％）−Ｗ（５０体積％）複合材料
熱伝導率：２１０（Ｗ／ｍ・Ｋ）
形状：直径３０（ｍｍ）、厚さＸ（ｍｍ）のカップ状
シャンク部：材質  純銅
熱伝導率：４０１（Ｗ／Ｍ・Ｋ）
チップ部への入熱量：１ｍｍ２あたり１００Ｗ
チップ部の厚さＸ（ｍｍ）を変化させ（ｘ軸）、そのときのチップ表面温度Ｔ（℃）（ｙ軸）を計算した結果、図７に示すような関係が得られた。
【００４５】
チップの厚さＸ＝１５（ｍｍ）の場合が従来技術に示される弾丸状のチップを示す。Ｘ＝０の場合はチップ部がない場合を示す。
【００４６】
従来技術に対して、チップ部の厚さが０．１〜３（ｍｍ）の場合には、チップ部表面温度が２００〜１０００℃程度下がることが確認できる。また０．３（ｍｍ）未満の場合はチップ表面の温度は確かに低いが、沸点が２５６０℃の銅がチップ部表面に多い（Ｘ＝０の場合はすべて銅）であるために、蒸発による損耗が大きい。この現象はさらにチップ部の厚さを０．１（ｍｍ未満）とするとより顕著に現れる。また、Ｘ＞３（ｍｍ）の場合は、従来技術とチップ部の表面温度が殆ど変わらずに、チップ部を薄くした効果が小さいと考えられる。
【００４７】
上記には同じ大きさを持つ遮断器用接点の場合は、その蒸発量が抑えられ、寿命が延びることを示した。
【００４８】
アークコンタクトは大電流を遮断するものほど大型の接点が必要となる。これは、大電流の遮断ほど接点の表面積を増やすことで蒸発量を押さえられるからである
本発明の遮断器用接点は、蒸発量を低減できるために、アークコンタクト、接点自体を従来用いられているものよりも小型化できるという特徴も有する。
【００４９】
本発明の構造を有する遮断器用接点は以下に記載のいずれかの方法で製造が可能である。
【００５０】
第１の方法は、チップ部１をＣｕ−Ｗ複合材料から削り出し、埋設固着（銅によるＣｕ−Ｗ複合材料の鋳包み）にて銅のシャンク部２と一体化する方法である。つまり、カップ状のチップ部を削りだすことが可能な大きさのＣｕ−Ｗ複合材料を予め製造する工程、それを機械加工または電気加工によりカップ形状に加工する工程、カップ形状のＣｕ−Ｗ複合材料をシャンク部分の銅で鋳包みする工程、最終形状に整形する加工工程、を含む方法である。
【００５１】
第２の方法は、遮断器用接点からチップ部形状を欠いたシャンク部の銅をまず製造する工程、チップに該当する部分に溶射法にて粉末状の銅およびタングステンを溶射してカップ形状を形成する工程、最終形状に整形する加工工程、を含む方法である。
【００５２】
第３の方法は、遮断器用接点からチップ部形状を欠いたシャンク部の銅をまず製造する工程、チップに該当する部分に溶射法にて粉末状のタングステンを溶射してタングステンスケルトンのカップ形状を形成する工程、タングステンスケルトンに銅を溶浸する工程、最終形状に整形する加工工程、を含む方法である。
【００５３】
第４の方法は、弾丸状の内面を持つ成形用型に粉末状のタングステンを溶射してタングステンスケルトン層を形成する工程、タングステンスケルトン層に銅を溶浸しながら、溶浸余剰の銅でシャンクの形状を鋳造する工程、最終形状に整形する加工工程、を含む方法である。この型は、１２００℃程度（溶浸温度）で溶融せず、かつ、銅やタングステンと反応しにくい素材からなる。また、型は取出しなどの工程に有利な図３（Ｆ）に示すような割型とすることがさらによい。
【００５４】
これらいずれかの方法で、本発明の構造を有する遮断器用接点を効率よく製造できる。特に第２〜第４の方法は、使用するタングステン材料を大きく削減できる。また、シャンク部２とチップ部１の一体化のみを目的とする工程を経ずに製造できる。さらに、シャンク部２の加工はもちろん、切削効率に劣るＣｕ−Ｗ複合材料製チップ部１の切削に係る経費が削減できる。この経費は、製造機械の占有時間、人件費、工具費用、使用電力などを含む。
【００５５】
また、いずれの場合もチップ部を傾斜機能材料としたい場合には、溶射する組成を変化させることにより実現できる。ＣｕとＷを一つの溶射ノズルで溶射する場合には投入原料粉末の量を適時調整しながら溶射する。ＣｕとＷを別の溶射ノズルで溶射する場合には、それぞれの溶射量を調整することで組成を調整する。これらの手段によって、チップ部を傾斜機能材料とすることができる。
【００５６】
さらに、チップ部の材質を単純なＣｕ−Ｗ複合材料ではなく、これに添加物を加えることも可能である。アークの発生を拡散する役割を持つ酸化物、ホウ素、ホウ酸、ホウ酸化物などがこれにあたる。特に適しているのは０．２〜８質量％のＬａＢＯ３やＳｒＢ２Ｏ４などのホウ酸化物である。同時に、鉄族金属を０．０１〜０．５質量％添加してもよい。
【００５７】
また、図２〜図６は図１中の接点Ａの形状を用いて説明したが、図１中の接点Ｂ（入り口の部分がやや細く、奥がやや太い壺状）の形状であっても同様に当てはまる。
【００５８】
以上に示した方法は、チップの材質をＣｕ−Ｗ複合材料に代えてＣｕ−ＷＣ複合材料とした場合も前記工程中の「Ｗ」を「ＷＣ」と置き換えることにより可能である。
【発明の効果】
【００５９】
本発明の遮断器用接点は、カップ形状を有するチップ部の厚さ、言い換えれば、チップ部の表面からシャンク部までの距離を、従来の遮断器用接点と比較して極めて小さくしたものである。チップ部の厚さが薄いために、熱伝導性のよいシャンク部とアークが発生するチップ部の表面とが極めて近い。そのために、チップ部の熱がシャンク部に向かって放出されやすく、チップ部表面の温度が抑えられ、チップ部表面の蒸発が抑制できる。また、チップ部とシャンク部は直接接合しているために、両者間の熱移動は容易である。
【００６０】
本発明の遮断器用接点の製造方法は、レアメタルであるタングステン材料の使用量を大きく削減できる。シャンクとチップの一体化のみを目的とする工程を経ずに製造できる。シャンクの加工、切削効率に劣るＣｕ−Ｗ複合材料、Ｃｕ−ＷＣ複合材料のチップ部分の整形に係る経費が削減できる。
【図面の簡単な説明】
【００６１】
【図１】一般的な遮断器の模式図
【図２】本発明の遮断器用接点の模式図（Ｃ）およそ均一の厚みのチップ部を持つ遮断器用接点（Ｄ）先端部ほどチップ部の厚い遮断器用接点（Ｅ）シャンク部との有意な段差を有さないチップ部を持つ遮断器用接点
【図３】成形用型にタングステンスケルトンを溶射する模式図（Ｐ）、およびそれにＣｕを溶浸及びシャンクを形成する模式図（Ｑ）
【図４】遮断器用接点からチップ部形状を欠いたシャンク部（Ｈ）およびカップ状のＣｕ−Ｗ溶射膜を形成する模式図
【図５】遮断器用接点からチップ部形状を欠いたシャンク部にタングステンスケルトンを溶射した模式図（Ｊ）および、タングステンスケルトンにＣｕを溶浸した模式図（Ｋ）
【図６】Ｃｕ−Ｗ複合材料チップ部（加工前）（Ｌ）、加工後（Ｍ）、Ｃｕ鋳包みによる一体化（Ｎ）
【図７】チップ部の厚さとチップ表面温度の相関シミュレーション結果
【図８】壺状のチップ部の模式図
【発明を実施するための形態】
【００６２】
本発明に示す遮断器用接点は、以下のいずれかの方法で製造できる。
【００６３】
第１の方法は、図６（Ｌ）〜（Ｎ）に示すように、チップ部をＣｕ−Ｗ複合材料から削り出し、埋設固着にて銅のシャンク部と一体化する方法である。つまり、カップ状のチップ部を削りだすことが可能な大きさのＣｕ−Ｗ複合材料を予め製造する工程（Ｌ）、それを機械加工または電気加工によりカップ形状に加工する工程（Ｍ）、カップ形状のＣｕ−Ｗ複合材料をシャンク部分の銅で鋳包みする工程（Ｌ）、最終形状に整形する加工工程、を含む方法である。
【００６４】
まずチップ部であるＣｕ−Ｗ複合材料を製造する。プレス成形で、５０〜４００ＭＰａ程度の圧力で、タングステン粉末をプレスする。得られたプレス体を真空または還元雰囲気中、９００〜１２００℃にて焼結する。この焼結は、粒子同士がネッキングを開始した程度の状態まで行ない、得られるのはタングステンスケルトンである。タングステンスケルトンは、連続した開気孔を有している。
【００６５】
つぎに、真空または還元雰囲気中で、タングステンスケルトンに銅を溶浸する。このときの温度は銅の融点以上である１０８６℃以上である。溶浸によりＣｕ−Ｗ複合材料を得る。得られたＣｕ−Ｗ複合材料は、チップ部に用いるカップ以上の大きさが必要である（Ｌ）。
【００６６】
次に、得られたＣｕ−Ｗ複合材料を、カップ状のチップ形状に整形する。整形は機械的な切削加工、研削加工、電気加工、表面研磨などで行なう。以上に示した工程で、カップ状のチップ部を得る（Ｍ）。
【００６７】
次に、遮断器用接点形状の空洞部を有するカーボン型を使用する。カーボン型は、下部方向に向かって遮断器用接点の略半球状のチップ部分用とし、そこに得られたカップ状のチップ部を挿入する。空洞部およびその上部に銅の板材などを十分な量設置し、真空中または還元雰囲気中で溶浸を行なう。温度が銅の融点を超えると、銅板は融け、一部はタングステンスケルトン中に溶浸し、それ以外の部分は空洞部に溜まる。冷却後には、タングステンスケルトン部分はＣｕ−Ｗ複合材料となり、前記それ以外の部分はシャンク部となり、両者は一体となっている。これが鋳包み工程である。この方法で遮断器用接点の素材を得られる。鋳包み加工のほかには、摩擦圧接法による一体化も用いることができる（Ｎ）。
【００６８】
最後に素材から、不要な銅を除去し、仕上げ加工することにより遮断器用接点を得る。
【００６９】
第２の方法は、図４に示すように、遮断器用接点からチップ部形状を欠いたシャンク部の銅をまず製造する工程（Ｈ）、チップに該当する部分に溶射法にて粉末状の銅およびタングステンを溶射してカップ形状を形成する工程（Ｉ）、最終形状に整形する加工工程、を含む方法である。
【００７０】
まず、銅の棒材を加工して、遮断器用接点からチップ部形状を欠いたシャンク部の銅を得る（Ｈ）。
【００７１】
次に、タングステンと銅とを同時に、チップ部に該当するシャンクの部分に溶射を行う（Ｉ）。溶射は、フレーム溶射、電気式溶射、コールドスプレーのいずれかの方法を選択する。この溶射で、必要とする厚さのＣｕ−Ｗ複合材料層を形成する。この方法で、カップ状のチップ部をシャンク部の先端に薄く形成できる。銅とタングステンの体積比は３０：７０〜７０：３０が適当である。
【００７２】
この際に、溶射条件によってはチップ部中に気孔が存在する場合がある。気孔が残存するとアークによる熱衝撃によって割れが生じるという不具合を起こす。また、気孔の部分は熱伝導率が極めて悪化する。よって、この気孔は可能な限り排除する必要がある。
【００７３】
このためには、溶射後に非酸化雰囲気中で銅の融点以上に昇温し、熱処理を行なえばよい。熱処理により気孔部分には銅が充填され、気孔をなくすことができる。
【００７４】
最後にチップ部から、不要なＣｕ−Ｗ複合材料を除去し、仕上げ加工することにより遮断器用接点を得る。
【００７５】
第３の方法は、図４、５に示すように、遮断器用接点からチップ部形状を欠いたシャンク部の銅をまず製造する工程、チップに該当する部分に溶射法にて粉末状のタングステンを溶射してタングステンスケルトンのカップ形状を形成する工程、タングステンスケルトンに銅を溶浸する工程、最終形状に整形する加工工程、を含む方法である。
【００７６】
まず、遮断器用接点からチップ部形状を欠いたシャンク部の銅は、棒状の銅から切削加工などで得ることができる（図４の（Ｈ））。
【００７７】
次に、チップに該当する部分に溶射法にてタングステンを溶射してタングステンスケルトンのカップ形状を形成する。これを図５（Ｊ）に示す。この際は、タングステンスケルトンを連続した開気孔が残る状態で、かつ、タングステンの粒子同士がネッキングした状態で形成する必要がある。タングステンスケルトンの気孔率は３０〜７０％が適当である。
【００７８】
このタングステンスケルトンに銅を溶浸する。溶浸は、温度が融点以上に上がった銅がタングステンスケルトンに接触する状態で行なう。その温度は１２００℃以上が、雰囲気は還元雰囲気または真空中が適している。こうして、（Ｋ）に示すように銅のシャンク部と一体となったＣｕ−Ｗ複合材料のチップ部が得られる。
【００７９】
最後にチップ部から、不要な銅を除去し、仕上げ加工することにより遮断器用接点を得る。
【００８０】
第４の方法は、図３に示すように、弾丸状の内面を持つ型にタングステンを溶射してタングステンスケルトン層を形成する工程（Ｐ）、タングステンスケルトン層に銅を溶浸ながら溶浸しない部分の銅でシャンクの形状を鋳造する工程（Ｑ）、最終形状に整形する加工工程、を含む方法である。この型は、１２００℃程度（溶浸温度）で溶融せず、かつ、銅やタングステンと反応しにくい素材からなる。
【００８１】
まず、酸化アルミニウム、酸化ジルコニウム、酸化マグネシウムなどの酸化物セラミックスの様な、銅やタングステンと真空中または還元雰囲気１２００℃程度にて反応しにくい材質で、弾丸状の内面を持つ型を製作する。
【００８２】
この型に、タングステンを溶射し、図３（Ｐ）に示すような弾丸形の形状のタングステンスケルトンを得る。溶射の方法は第３の方法と同様である。こうして、型の内面にカップ状のタングステンスケルトンを形成する。
【００８３】
つぎに、このタングステンスケルトンに銅を溶浸する。溶浸は、温度が融点以上に上がった銅がタングステンスケルトンに接触する状態で行なう。その温度は１２００℃以上が、雰囲気は真空中または還元雰囲気が適している。こうして、銅のシャンク部と一体となったＣｕ−Ｗ複合材料のチップ部が得られる（Ｑ）。得られた一体物を型から取り出す。型は取出しなどの工程に有利な図３に示すような割型とすることがさらによい。
【００８４】
最後にチップ部から、不要な銅を除去し、仕上げ加工することにより遮断器用接点を得る。
【００８５】
以上は、図２〜図６は図１中の接点Ａの形状を用いて説明したが、図１中の接点Ｂ（入り口の部分がやや細く、奥がやや太い壺状）の形状であっても全く同様に当てはまる。
【００８６】
また、上記いずれの方法においても、シャンク部の強度を確保するために、鍛造や熱処理などによる強化処理を行なってもよい。
【００８７】
さらに、第２〜第４の方法において、チップ部にＣｕとＷ以外の成分を添加する場合には、タングステンまたは銅の溶射粉末中に酸化ホウ素、ホウ化物、希土類酸化物、ホウ酸化物、鉄族金属の粉末を混合すればよい。
【００８８】
以上に示した方法は、チップの材質をＣｕ−Ｗ複合材料に代えてＣｕ−ＷＣ複合材料とした場合も同様である。
【００８９】
以下実施例にて、より詳細に本発明を説明する。
【実施例】
【００９０】
実施例１（第１の方法）
チップ部を含む弾丸状のＣｕ−Ｗ複合材料を製造し、その複合材料を切削加工してカップ状のチップ部を削りだし、削りだしたチップを埋設固着にてＣｕのシャンクと一体化する方法を述べる。
【００９１】
まず、タングステン粉末をプレス成形する。タングステンの粉末に対して３重量％のセチルアルコールを加え、プレス体は円柱状とした。プレス圧力は１００ＭＰａとした。
【００９２】
得られたプレス体を水素雰囲気中で予備焼結した。予備焼結の温度は１０００℃とした。予備焼結により、プレス体は連続した開気孔を有する多孔質体（スケルトン）となった。タングステンの粒子は隣接する粒子とネッキングを起こしており、かつ、連続した開気孔を有する状態であった。
【００９３】
次に、前記多孔質体にＣｕを溶浸した。溶浸は、炉中で多孔質体上に板状のＣｕを乗せて行った。温度はＣｕの融点１２００℃、雰囲気は水素雰囲気とした。溶浸後に冷却することで、円柱状のＣｕ−Ｗ複合材料を得た。
【００９４】
得られた円柱状のＣｕ−Ｗ複合材料を、旋盤にて切削加工して弾丸状の複合材料を得た。この部分がチップ部分となる。
【００９５】
次に、得られた前記弾丸状のＣｕ−Ｗ複合材料をシャンク部となるＣｕにて鋳包みした。円柱状の隙間を持つカーボンの割型底部にＣｕ−Ｗ複合材料を、その上部にＣｕ板を乗せ、１２００℃にてＣｕを溶融後に冷却し、Ｃｕ−Ｗ複合材料と一体化した。
【００９６】
一体化後に、機械加工にて所望の形状に切削加工して、遮断器用接点形状とした。
【００９７】
以上の手段にてチップとシャンクが一体である遮断器用接点を得た。
得られた遮断器用接点は、遮断時にアークが発生する表層部およびその近傍のみがＣｕ−Ｗからなる。それ以外の部分は熱伝導の高いＣｕ材料からなるために、Ｃｕ−Ｗ部分表面の温度上昇が抑制される。そのために、Ｃｕ−Ｗ部分のアークによる溶融や蒸発が従来の遮断器よりも少なくできた。
【００９８】
実施例２（第２の方法）
遮断器用接点からチップ部形状を欠いたシャンク部の銅をまず製造し、チップに該当する部分に溶射法にてそれぞれ粉末状の５０体積％の純銅、５０体積％のタングステン、純銅とタングステンの合計質量に対して１質量％のＳｒＢ２Ｏ４、０．０５質量％のＣｏを溶射してカップ形状を形成し、シャンク部を形成するＣｕで埋設固着して得る遮断器用接点の製造方法を述べる。
【００９９】
まず、銅の棒材を加工して、遮断器用接点からチップ部形状を欠いたシャンク部の銅を得る（図４（Ｈ））。遮断器用接点の最大径は４２ｍｍで、チップ部形状に該当する部分は半径で２ｍｍこれよりも小さい。同様に先端の略半球部も２ｍｍ小さい。
【０１００】
次に、タングステンと銅とを同時に、チップ部に該当するシャンクの部分に溶射を行う。この模式図を図４（Ｉ）に示す。溶射は、高速フレーム溶射（ＪＩＳ  Ｚ  ３００１）にて前記タングステン、銅、ＳｒＢ２Ｏ４、Ｃｏの混合粉末を溶射した。この溶射で、必要とする厚さのＣｕ−Ｗ複合材料層を約２．５ｍｍ形成する。銅とタングステンの体積比は５０：５０である。
【０１０１】
次に、チップ部から不要な溶射物を除去するため、旋盤で仕上げ加工して遮断器用接点を得た。
【０１０２】
得られた遮断器用接点は、従来の遮断器用接点と比較して、アーク発生時のチップ部表面の温度を低下できた。そのために、遮断時のアーク熱によるＣｕ−Ｗ複合材料の蒸発を従来の遮断器用接点（弾丸状のＣｕ−Ｗ複合材料チップ部を有する）と比較して約５８％に抑えることができた。そのために、遮断器の交換頻度も下げることが可能である。
【０１０３】
また、この方法は高価なタングステンの使用量が従来の遮断器用電極と比較して極めて少なかった。加工がＣｕよりも困難であるＣｕ−Ｗ複合材料の部分が小さいために、加工費用も削減できた。さらに、炉に投入する回数が１回でよいので、製造時間を短縮できる上に、炉の使用にかかる費用も削減できた。
【０１０４】
この第２の方法において、溶射条件によってはチップ部中に気孔が存在する場合がある。気孔が残存すると熱伝導率の低下、クラック発生が容易になるという不具合を起こすために望ましくない。
この場合は、溶射後に非酸化雰囲気中で銅の融点以上に昇温することにより、気孔部分に銅が充填し、気孔をなくすことができる。その結果、気孔を有さない遮断器用接点を得られる。
【０１０５】
実施例３（第３の方法）
この実施例には、遮断器用接点からチップ部形状を欠いたシャンク部の銅をまず製造し、チップに該当する部分に溶射法にてタングステンを溶射してタングステンスケルトンのカップ形状を形成し、そのタングステンスケルトンにクロム銅を溶浸することにより遮断器用接点を得る方法を示す。
【０１０６】
まず、遮断器用接点からチップ部形状を欠いたシャンク部のクロム銅は、棒状のクロム銅素材から切削加工で得た。遮断器用接点の最大径は４０ｍｍで、チップ部形状に該当する部分は半径で２ｍｍこれよりも小さい径を有する。
【０１０７】
次に、チップに該当する部分に粉末式フレーム溶射法にて粉末状のタングステンを溶射してタングステンスケルトンのカップ形状を、厚さ約１ｍｍに形成した（図５（Ｊ））。この際は、タングステンスケルトンを連続した開気孔が残る状態で、かつ、タングステンの粒子同士がネッキングした状態であった。タングステンスケルトンの気孔率は約４０％であった。
【０１０８】
このカップ形状のタングステンスケルトンにクロム銅を溶浸した。溶浸は水素雰囲気中、１２００℃にて行なった。その結果、カップ状のタングステンの開気孔中にＣｕが充填された。こうして、図５（Ｋ）に示すようにクロム銅のシャンク部と一体となったＣｕ−Ｗ複合材料チップを得た。
【０１０９】
続いてチップ部から、不要なクロム銅を除去し、旋盤にて仕上げ加工することにより遮断器用接点を得た。
【０１１０】
得られた遮断器用接点は、従来の遮断器用接点と比較して、アーク発生時のチップ部表面の温度を低下できた。そのために、遮断時のアーク熱によるＣｕ−Ｗ複合材料の蒸発を従来の遮断器用接点（弾丸状のＣｕ−Ｗ複合材料チップ部を有する）と比較して約６０％に抑えることができた。そのために、遮断器の交換頻度も下げることが可能である。
また、この方法は高価なタングステンの使用料が従来の遮断器用電極と比較して極めて少なかった。加工がＣｕよりも困難であるＣｕ−Ｗ複合材料の部分が小さいために、加工費用も削減できた。さらに、炉に投入する回数が１回でよいので、製造時間を短縮できる上に、炉の使用にかかる費用も削減できた。
【０１１１】
（実施例４）第４の方法
この実施例には、弾丸状の内面を持つ型にタングステンカーバイド（ＷＣ）を溶射してタングステンカーバイドスケルトン層を形成し、タングステンカーバイドスケルトン層に銅を溶浸ながら溶浸余剰の銅でシャンクの形状を鋳造し、最終形状に整形することによる遮断器用接点を得る方法を示す。
【０１１２】
まず、弾丸状の内面を持つ型を準備した。この型は、１２００℃程度（溶浸温度）で溶融せず、かつ、銅やタングステンカーバイドと反応しにくい素材である酸化ジルコニウムを選択した。型は取出しなどの工程に有利ように、図３（Ｆ）に示すような割型とした。この型の内面側先端部にタングステンカーバイドスケルトン層を溶射した。溶射は、粉末式フレーム溶射法にてタングステンカーバイド粉末を溶射し、タングステンカーバイドスケルトンのカップ形状を、厚さ約３ｍｍに形成した。次に、カップの閉じた部分を下方にし、割型の内部に塊状のＣｕを設置して、水素雰囲気中にてＣｕをタングステンカーバイドスケルトンに溶浸および鋳包みした。Ｃｕは毛細管現象によりタングステンカーバイドスケルトン部に優先的に溶浸しＣｕ−Ｗ複合材料のチップを形成し、連続して得られる残部はシャンク部となる。こうしてＣｕのシャンク部と一体となったＣｕ−ＷＣ複合材料チップを得た。
【０１１３】
続いてチップ部から、不要なＣｕを除去し、旋盤にて仕上げ加工することにより遮断器用接点を得た。
【０１１４】
得られた遮断器用接点は、従来の遮断器用接点と比較して、アーク発生時のチップ部表面の温度を低下できた。そのために、遮断時のアーク熱によるＣｕ−ＷＣ複合材料の蒸発を従来の遮断器用接点（弾丸状のＣｕ−ＷＣ複合材料チップ部を有する）と比較して約５８％に抑えることができた。そのために、遮断器の交換頻度も下げることが可能である。
【０１１５】
また、この方法はレアメタルを使用したあるタングステンカーバイドの使用料が従来の遮断器用電極と比較して極めて少なかった。加工がＣｕよりも困難であるＣｕ−ＷＣ複合材料の部分が小さいために、加工費用も削減できた。さらに、炉に投入する回数が１回でよいので、製造時間を短縮できた。
【０１１６】
また、以上には遮断器用接点の図２の（Ｃ）に示すような形状にについて述べたが、形状が異なるだけで壺状の接点についても全く同様の効果があり、同様の方法を用いることができる。
【符号の説明】
【０１１７】
１  チップ部
２  シャンク部
３  形成用型
８  開閉機構
４  シャンク形成用空隙
５  タングステンスケルトン
６  メインコンタクト
７  Ｃｕ−Ｗ複合材料
１０  遮断器
Ａ  遮断器用接点（第１の接点）
Ｂ  遮断器用接点（第２の接点）
【図１】
2014007041.tif 000003
【図２】
2014007041.tif 000004
【図３】
2014007041.tif 000005
【図４】
2014007041.tif 000006
【図５】
2014007041.tif 000007
【図６】
2014007041.tif 000008
【図７】
2014007041.tif 000009
【図８】
2014007041.tif 000010